(57)【要約】  レーザビーム１７に対して部分的に透過性であるがレーザビーム１７からの放射を吸収する熱可塑性材料の第１および第２の被加工物２１、２２の部分同士を接合するためのレーザ溶接の方法およびシステム。レーザビーム１７からの放射を吸収する材料で作られた第１および第２の被加工物２１、２２が、互いに固定される。マスク２０が、第１の被加工物２１の第１の表面上に配置され、第１の表面は、第２の被加工物２２に係合する表面とは反対側である。マスク２０は、レーザビーム１７に対して不透過性であり、かつ、スロット２０ａによって露出される上側被加工物２１の第１の表面の部分へレーザビーム１７を通すためのスロット２０ａを形成し、その結果、被加工物２１、２２の材料の加熱および溶融が、スロット２０ａの幅に限定される。レーザビーム１７が、スロット２０ａに光を当てて被加工物２１、２２を溶融させて接合するように、スロット２０ａ上に向けられて移動される。
2019529193.tif 000002
【特許請求の範囲】
【請求項１】
レーザビームに対して部分的に透過性である熱可塑性材料の第１および第２の被加工物の部分を互いに接合するためのレーザ溶接法であって、
接合すべき前記第１および第２の被加工物の前記部分を互いに固定するステップであって、前記第１および第２の被加工物が、レーザビームからの放射を吸収する材料で作られているステップと、
前記第１の被加工物の第１の表面上にマスクを配置するステップであって、前記第１の表面が、前記第２の被加工物に係合する表面とは反対側であり、前記マスクが、レーザビームに対して不透過性であり、かつ、スロットによって露出される上側被加工物の前記第１の表面の部分へレーザビームを通すための前記スロットを形成し、その結果、前記被加工物の前記材料の加熱および溶融が前記スロットの幅に限定されるステップと、
前記被加工物が互いに固定されたままでいる間に前記スロットに光を当てて前記第１および第２の被加工物を前記スロットに沿って溶融させて接合させるように、前記スロット上にレーザビームを向けかつ前記レーザビームを移動させるステップと、
前記被加工物が互いに固定されたままでいる間に前記第１および第２の被加工物の溶融部分を冷却し、前記被加工物の接合された部分を凝固させて、溶接シームを形成するステップと、
を含むことを特徴とするレーザ溶接法。
【請求項２】
請求項１に記載のレーザ溶接法であって、前記第１および第２の被加工物の両方が、前記レーザビームにさらされる前記第１および第２の被加工物の部分を加熱しかつ溶融させるための前記レーザビームの一部分を吸収することを特徴とするレーザ溶接法。
【請求項３】
請求項１に記載のレーザ溶接法であって、前記マスクが、前記第１の被加工物から熱を吸収して、前記レーザビームにさらされていない前記第１の被加工物の部分を放熱させることを特徴とするレーザ溶接法。
【請求項４】
請求項１に記載のレーザ溶接法であって、前記レーザビームが、約２ミクロンの波長を有することを特徴とするレーザ溶接法。
【請求項５】
請求項１に記載のレーザ溶接法であって、前記レーザビームが、光ファイバビームであることを特徴とするレーザ溶接法。
【請求項６】
請求項１に記載のレーザ溶接法であって、前記レーザビームが、前記マスクに対して実質的に垂直であることを特徴とするレーザ溶接法。
【請求項７】
請求項１に記載のレーザ溶接法であって、前記マスクが、ガラス上にめっきされたクロムであることを特徴とするレーザ溶接法。
【請求項８】
請求項１に記載のレーザ溶接法であって、前記第１および第２の被加工物のそれぞれが、光学的に透明であり得る無充填ポリマーであり、前記レーザビームが、前記ポリマーによって部分的に吸収されることを特徴とするレーザ溶接法。
【請求項９】
レーザビームに対して部分的に透過性であるが前記レーザビームからの放射を吸収する熱可塑性材料で作られた第１および第２の被加工物の部分同士を接合するためのレーザ溶接システムであって、
前記被加工物が表面を接触させて互いに隣接しているときに前記第１および第２の被加工物の向かい合った側面に係合するように位置決めされた固定板の対と、
前記固定板のうちの少なくとも一方をもう一方の前記固定板に向かって付勢して前記被加工物を互いに押し付け合わせるアクチュエータと、
前記第１の被加工物の前記第２の被加工物とは反対側上のマスクであって、前記レーザビームに対して不透過性であり、かつ、スロットによって露出される前記第１の被加工物の部分へ前記レーザビームを通すための前記スロットを形成し、その結果、前記被加工物の前記材料の加熱および溶融が前記スロットの幅に限定されるマスクと、
レーザビームを前記スロット内に向けるレーザビーム源と、
前記被加工物が互いに固定されたままでいる間に前記スロットに光を当てて前記第１および第２の被加工物を溶融させて接合するように前記レーザビームを移動させる駆動ユニットと、
を備えることを特徴とするレーザ溶接システム。
【請求項１０】
請求項９に記載のレーザ溶接システムであって、前記第１および第２の被加工物による前記レーザビームからの放射の吸収により、前記レーザビームにさらされた前記第１および第２の被加工物の部分が溶融することを特徴とするレーザ溶接システム。
【請求項１１】
請求項９に記載のレーザ溶接システムであって、前記マスクが、前記第１の被加工物から熱を吸収して、前記レーザビームにさらされていない前記第１の被加工物の部分を放熱させることを特徴とするレーザ溶接システム。
【請求項１２】
請求項９に記載のレーザ溶接システムであって、前記レーザビームが、約２ミクロンの波長を有することを特徴とするレーザ溶接システム。
【請求項１３】
請求項９に記載のレーザ溶接システムであって、前記レーザビームが、光ファイバビームであることを特徴とするレーザ溶接システム。
【請求項１４】
請求項９に記載のレーザ溶接システムであって、前記レーザビームが、前記マスクに対して実質的に垂直であることを特徴とするレーザ溶接システム。
【請求項１５】
請求項９に記載のレーザ溶接システムであって、前記マスクが、ガラス上にめっきされたクロムであることを特徴とするレーザ溶接システム。
【請求項１６】
請求項９に記載のレーザ溶接システムであって、前記第１および第２の被加工物のそれぞれが、光学的に透明であり得る無充填ポリマーであり、前記レーザビームが、前記ポリマーによって部分的に吸収されることを特徴とするレーザ溶接システム。
【発明の詳細な説明】
【技術分野】
【０００１】
本発明は一般に、熱可塑性材料のレーザ溶接に関する。
【背景技術】
【０００２】
本出願は、参照によりその全体が本明細書に組み込まれる、２０１６年９月１５日に出願した米国特許出願第１５／２６６，１８２号の優先権を主張するものである。
【０００３】
透明な熱可塑性シートを溶接して包装にする様々な方法が知られている。包装は、典型的には、ＲＦ溶接法を使用することにより透明なプラスチックシートで作られるが（例えば、ブリスター包装）、そのような透明なプラスチックシートは、交流電場を熱に変換する能力を提供する比較的高い誘電損失などの不可欠な電気的性質を有する、少数の熱可塑性材料（実際には、ほとんどがＰＶＣを基礎にする）に限定される。プロセスは、ポリオレフィンからＰＣ、ポリスチレン、ポリカーボネートまで、最も一般的なプラスチックには適用できないかまたは適用性が非常に限られており、それにより、ブリスター包装に利用可能な材料の選択が極めて限定される。その環境危険性（ｅｎｖｉｒｏｎｍｅｎｔａｌ  ｈａｚａｒｄ）を理由に−ＰＶＣのためのリサイクルプロセスは、材料の固有の塩素含量、ならびに材料の安定性および利用特性の多様性を高めるために使用される化学添加物の範囲に起因して程度の差はあっても危険である−ＰＶＣの使用を制限する現在の組織的運動に伴って、ブリスター包装の製造のために様々な熱可塑性物質を利用することができれば、環境保全上の著しい利点をもたらす。
【０００４】
ＲＦ溶接の別の問題は、シームが電極の形状および大きさによって制限される−各包装の形状が特定の形状および大きさの電極を必要とする−ので、プロセスの柔軟性がないことである。また、実際には、ＲＦは材料の溶融を達成するための非常に大きい所要電力によって知られているので、包装の大きさは、必要とされる電力容量によって制限される。例えば、１０ｃｍ×１５ｃｍの医療用袋の周辺シールの場合、所要電力は、１．７から２．９ＫＷに及ぶ（Ｐｌａｓｔｉｃｓ  ａｎｄ  Ｃｏｍｐｏｓｉｔｅｓ  Ｗｅｌｄｉｎｇ  Ｈａｎｄｂｏｏｋ、Ｈａｎｓｅｒ  Ｇａｒｄｎｅｒ  Ｐｕｂｌｉｃａｔｉｏｎｓ，Ｉｎｃ．、２００３．ｐ．２６２）。
【０００５】
プラスチックのレーザ溶接は、プラスチック部品を接合するためにますます使用されている、強固で柔軟性がありかつ正確なプロセスとしてその地位を確立してきた。プラスチックのレーザ溶接は、複雑で変化に富んだ幾何形状を持つ部品の小規模生産から、それが自動化ラインに容易に組み込まれ得る大量工業生産まで、非常に効率的かつ柔軟な組立プロセスを可能にする。
【０００６】
レーザ溶接は、制御された量のエネルギーを正確な位置に送達することにより継合領域においてプラスチックを溶融させるために、レーザビームを使用する。これは、ビームの大きさを制御することの容易さと、ビームの正確な位置決めおよび移動に利用可能な方法の範囲とに基づく。
【０００７】
プロセスは、他の溶接技法と同じ材料適合性の基本的要件に基づくが、大抵の他のプラスチック溶接プロセスよりも樹脂化学または溶融温度の違いに寛容であることがたびたび判明している。適切なレーザ源および適切な継目設計（ｊｏｉｎｔ  ｄｅｓｉｇｎ）を使用することで、ほとんど全ての熱可塑性物質が溶接され得る。
【先行技術文献】
【特許文献】
【０００８】
【特許文献１】米国特許出願公開第２００６／１３４９９４号明細書
【特許文献２】特開２００４−０６３３３２号公報
【特許文献３】独国特許出願公開第１０２０１４１０８８９４号明細書
【特許文献４】欧州特許出願公開第２８１３３４７号明細書
【特許文献５】米国特許出願公開第２００３／１９６７５０号明細書
【非特許文献】
【０００９】
【非特許文献１】デイビッド・グレウェル（Ｄａｖｉｄ  Ｇｒｅｗｅｌｌ）著、「プラスチックと合成素材の溶接ハンドブック（Ｐｌａｓｔｉｃｓ  ａｎｄ  Ｃｏｍｐｏｓｉｔｅｓ  Ｗｅｌｄｉｎｇ  Ｈａｎｄｂｏｏｋ）、（独国）、ハンサー  ガードナー出版社（Ｈａｎｓｅｒ  Ｇａｒｄｎｅｒ  Ｐｕｂｌｉｃａｔｉｏｎｓ，Ｉｎｃ．）、２００３年、ｐ．２６２
【発明の概要】
【発明が解決しようとする課題】
【００１０】
本発明の他の目的および利点は、添付の図面と併せて、例示的な実施形態に関して以下に詳細に説明することから、明らかになるであろう。
【課題を解決するための手段】
【００１１】
１つの実施形態によれば、レーザビームに対して部分的に透過性であるがレーザビームからの放射を吸収する熱可塑性材料の第１および第２の被加工物の部分同士を接合するためのレーザ溶接法が提供される。方法は、接合すべき前述の第１および第２の被加工物の部分を互いに固定するステップであって、第１および第２の被加工物が、レーザビームからの放射を吸収する材料で作られているステップと、第１の被加工物の第１の表面上にマスクを配置するステップであって、第１の表面が、第２の被加工物に係合する表面とは反対側であり、マスクが、レーザビームに対して不透過性であり、かつ、スロットによって露出される上側被加工物の第１の表面の部分へレーザビームを通すためのスロットを形成し、その結果、被加工物の材料の加熱および溶融がスロットの幅に限定されるステップと、被加工物が互いに固定されたままでいる間にスロットに光を当てて第１および第２の被加工物をスロットに沿って溶融させて接合させるように、スロット上にレーザビームを向けかつレーザビームを移動させるステップと、被加工物が互いに固定されたままでいる間に第１および第２の被加工物の溶融部分を冷却し、被加工物の接合された部分を凝固させて、溶接シームを形成するステップと、を含む。レーザビームは、約２ミクロンの波長を有する光ファイバレーザビームであることが好ましい。
【００１２】
本発明はまた、レーザビームに対して部分的に透過性であるがレーザビームからの放射を吸収する熱可塑性材料で作られた第１および第２の被加工物の部分同士を接合するためのレーザ溶接システムを検討する。システムは、被加工物が表面を接触させて互いに隣接しているときに第１および第２の被加工物の向かい合った側面に係合するように位置決めされた固定板の対と、固定板のうちの少なくとも一方をもう一方の固定板に向かって付勢して被加工物を互いに押し付け合わせるアクチュエータと、第１の被加工物の第２の被加工物とは反対側上のマスクであって、レーザビームに対して不透過性であり、かつ、スロットによって露出される第１の被加工物の部分へレーザビームを通すためのスロットを形成し、その結果、被加工物の材料の加熱および溶融がスロットの幅に限定されるマスクと、レーザビームをスロット内に向けるレーザビーム源と、被加工物が互いに固定されたままでいる間にスロットに沿って第１および第２の被加工物を溶融させて接合させるためにレーザビームを移動させる駆動ユニットと、含む。１つの実施形態では、マスクは、第１の被加工物から熱を吸収して、レーザビームにさらされていない第１の被加工物の部分を冷却する。レーザビームは、約２ミクロンの波長を有する光ファイバレーザビームであることが好ましい。
【図面の簡単な説明】
【００１３】
【図１】２つの熱可塑性被加工物を溶接するためのレーザ溶接機構の斜視図である。
【図２】図１の線２−２に沿った拡大断面図である。
【発明を実施するための形態】
【００１４】
本発明はいくつかの好ましい実施形態に関連して説明されるが、本発明はそれらの特定の実施形態に限定されるものではないことが、理解されるであろう。むしろ、本発明は、添付の特許請求の範囲によって定められる本発明の精神および範囲に含まれ得るような全ての代替、変形、および等価な構成をカバーするように意図されている。
【００１５】
ここで図面を参照すると、レーザ源１０が、取付台１３に取り付けられた走査ヘッド１２までファイバケーブル１１を通じて伝送されるレーザを生成する。取付台１３は、直交するガントリ１４および１５に連結されている。走査ヘッド１２内の１つ以上のスキャナミラーが、プロセッサ制御の駆動ユニット１６によって制御されて、レーザビーム１７を、溶接によって接合される２つの熱可塑性被加工物２１および２２を含む積層体１８上へと下方に向ける。駆動ユニット１６は、スキャナミラーの位置を調整して、積層体１８の上面上の規定の溶接部に光を当てるのに必要とされるようにレーザビーム１７を移動させるように制御される。
【００１６】
積層体１８における最上層１９は、透明なガラス板１９であり、このガラス板１９は、反射被覆されたフォトマスク２０をその底面に有する。マスク２０は、レーザ放射を少なくとも部分的に吸収する上側被加工物２１にレーザビーム１７が到達することを可能にする、スロット２０ａを形成する。マスク２０は、被加工物２１および２２の露出領域を、スロット２０ａによって画定された所望の溶接部に限定し、したがって、上側被加工物２１の溶融を、所望の溶接部に限定する。さらに、マスク２０は、ヒートシンクとして機能して、溶接部外の領域において被加工物２１の表面から放熱させる。一代替実施形態では、マスク２０は、ガラス板１９の底面ではなく上面上に存在する。マスクのための１つの適切な材料は、ガラス板１９の表面上にめっきされたクロムである。
【００１７】
スキャナミラーの運動は、駆動ユニット１６を制御するプロセッサによって制御される。大きな部品を溶接する場合、レーザビーム１７の運動は、取付台１３をガントリ１４および１５に沿って駆動することによって制御される。
【００１８】
例示されたシステムで使用される基本的な溶接技法は、透過型レーザ溶接（ＴＴＬＷ：ｔｈｒｏｕｇｈ  ｔｒａｎｓｍｉｓｓｉｏｎ  ｌａｓｅｒ  ｗｅｌｄｉｎｇ）に優る大きな利点を提供するが、透過型レーザ溶接では、被加工物の接合面間の密接を実現するために、被加工物が予め組み立てられて互いに固定される。次いで、レーザビームは、上側の透明な被加工物を通じて被加工物の接合部分の接触面へ送達されて、赤外線エネルギーを熱に変換する下側の吸収する被加工物によって吸収される。下側被加工物において赤外線放射が吸収されることを可能にするために、カーボンブラックおよび特別に設計された吸収物が、下側被加工物の樹脂に混合されるか、または表面に塗布される。熱は、下側の吸収する被加工物から上側被加工物へ伝えられて、接触面において上側被加工物を溶融させ、接合部を形成する。組立体の正確な位置決めおよび固定が、部品間の熱伝達に必要とされる密接を確実にする。
【００１９】
ＴＴＬＷ溶接技法は、下側被加工物における吸収剤の存在に依存するので、「透明な物と透明な物」または「透明な物と色付きの物」の組立てが必要とされる医療デバイス、電子機器、一部の消費財の製造および包装の用途に対して、この組立プロセスの適用性を制限する。しかし、一般に「２ミクロンレーザ」と呼ばれる約２ミクロンの波長を有するレーザは、無充填ポリマーによる著しく向上された吸収を特徴として、いかなる吸収剤も有さずかつ可視波長範囲において透明であり得るプラスチック材料、すなわちポリカーボネートまたはアクリルなどの「光学的に透明な」部品の厚さを通した高度に制御された溶融を、レーザ感受性添加物を少しも必要とすることなく可能にする。
【００２０】
本発明では、両方の被加工物が、レーザビーム（好ましくは、ファイバレーザ）の一部分を吸収し、また、それら２つの被加工物の隣り合った接触面が、後の冷却において圧力下で互いに接着される。レーザビームは、上側被加工物上のレーザビームスポットの幅がマスク内のスロット幅によって限定されるように、マスクを通して基本的に直角に、接触面に向けられる。したがって、上側部品の溶融は、ビームが移動されるときのマスク内のスロットの幅によって制限される。被加工物は、後の冷却において圧力下で互いに接着される。
【００２１】
本発明の特定の実施形態および用途が例示されかつ説明されたが、本発明は本明細書において開示された正確な構造および組成に限定されるものではないこと、ならびに、添付の特許請求の範囲において定められた本発明の精神および範囲から逸脱することなく様々な変形、変更、および変化が上記の説明から明らかであり得ることが、理解されるべきである。
【図１】
2019529193.tif 000003
【図２】
2019529193.tif 000004
【国際調査報告】
2019529193.tif 000005
2019529193.tif 000006
2019529193.tif 000007